(57)【要約】      （修正有）【課題】加工性、熱安定性、光吸収特性、光安定性、電荷輸送特性を有する有機半導体デバイス用の化合物を提供する。【解決手段】少なくとも１つの層が以下の一般式の化合物を含む。2019054256.tif 000022Ｒ１とＲ２および／またはＲ６とＲ７は、それぞれ一緒に、Ｓ，Ｏ，ＮまたはＰから選択された少なくとも１つのヘテロ原子を有する複素環の５員環または６員環、または単素環の、さらなる融合の無い６員環を形成し、Ｒ３，Ｒ４，およびＲ５は、互いに独立したＨ、またはアリール，アルキル，フッ化アルキルまたは部分フッ化アルキル，不飽和アルキルから選択された１つの基である。【選択図】図１
2019054256.tif 000002
【特許請求の範囲】
【請求項１】
少なくとも１つの層が以下の一般式ＩまたはＩＩの化合物を含む、１つの層系を有する半導体デバイスであって、
【化１】
2019054256.tif 000021
Ｉ                            ＩＩ
Ｒ１とＲ２および／またはＲ６とＲ７は、それぞれ一緒に、Ｓ，Ｏ，ＮまたはＰから選択された少なくとも１つのヘテロ原子を有する複素環の５員環または６員環、または単素環の、さらなる融合の無い６員環を形成し、またもしＲ１とＲ２またはＲ６とＲ７が複素環基または単素環基を全く形成しない場合は、これらは互いに独立した１つのＨまたは他の基の１つであり、
Ｒ３，Ｒ４，およびＲ５は、互いに独立したＨ、またはアリール，アルキル，フッ化アルキルまたは部分フッ化アルキル，不飽和アルキルから選択された１つの基であり、
Ｒ８とＲ９は互いに独立した、ハロゲン，アルキル，フッ化あるいは部分フッ化アルキル，アルケニル，アルキニル，アルコキシ，アリール，またはヘテロアリールから選択したものである、
ことを特徴とする半導体デバイス。 
【発明の詳細な説明】
【技術分野】
【０００１】
本発明は、２つの電極の間に少なくとも１つの有機層を備える有機電子デバイスに関し、ここでこの有機層は、ここで提示するＢＯＤＩＰＹのグループの少なくとも１つの化合物を含む。
【背景技術】
【０００２】
低分子化合物あるいは高分子化合物をベースにした有機半導体は、電気産業の多くの領域で使用が増大すると見込まれている。この際、省エネルギーの加工性，より良好な基板互換性，およびより広いバリエーションの可能性といった有機化学の利点は有益である。有機エレクトロニクスの例として、一般的な電子回路の他に、ＯＬＥＤ，ＯＰＶ，光検出器，およびＯＦＥＴがある。
【０００３】
有機電子材料は、概ねドーパントとそれ自体が半導体のものに分けられる。ドーパントと基材層が一緒に取り付けられた場合（たとえば共蒸着）、ドーパントは基材層の電気特性を変更するが、これらのドーパントと基材層自体は必ずしも半導体である必要はない。これに対して有機半導体材料は、それ自体既に半導体である。有機半導体は、たとえば電荷輸送，電磁波吸収または放出のような、電子部品における様々な機能を実現することができ、この際１つ以上の機能を同時に満たすことができる。
【０００４】
さらに、フレキシブルな構造となっている、有機活性層（複数）を有する太陽電池セル（コナルカ社のパワープラスチック製品群）も知られている。これらの有機活性層は、ポリマー（たとえば特許文献１参照）または小分子（たとえば特許文献２参照）から形成することができる。ポリマーは、これらが蒸着不可能であり、したがって溶液によってのみ塗布可能であるのに対して、小分子は蒸着可能である。
【０００５】
従来の非有機ベース（シリコン，ガリ砒素等の半導体）のデバイスに対する、このような有機ベースのデバイスの利点の１つは、極めて高い光吸収係数（２×１０５ｃｍ−１に達する）であり、したがって僅かな材料とエネルギーの使用で極めて薄い太陽電池セルの製造を可能とすることである。さらなる技術的特徴は、低価格であること、プラスチック薄膜でフレキシブルな大面積のデバイスが製造できること、そしてほぼ制限の無い変形実施の可能性と制限の無い有機化学の適用性である。
【０００６】
有機太陽電池は、有機材料の薄層（典型的にはそれぞれ厚さ１ｎｍ〜１μｍである）の配列から成っており、これらの有機材料は好ましくは真空蒸着されるか、または溶液がスピンコーティングされる。電気的接合部は金属層，透明導電性酸化物（ＴＣＯｓ），および／または透明導電性ポリマー（ＰＥＤＯＴ−ＰＳＳ，ＰＡＮＩ）によって実現することができる。
【０００７】
太陽電池は光エネルギーを電気エネルギーに変換する。これに関連して「光活性」なる用語は、光エネルギーを電気エネルギーに変換することを意味する。非有機太陽電池セルとは対照的に、有機太陽電池セルの場合は、光によって直接電荷キャリアが生成されるのではなく、まずエキシトン、すなわち電気的に中性な励起状態（束縛された電子−ホール対）が形成される。漸く第２のステップにおいて、これらのエキシトンは、自由電荷キャリアに分離され、これらはこうして電流フローに寄与する。
【０００８】
マルチセル太陽電池においては、個々の積層されたセルは、通常直列に接続されており、したがって最も小さな電流を生成するセルがシステム全体を制限する。しかしながら全太陽光スペクトルを利用することができるためには、異なる波長で吸収し、かつエネルギー的に組み合わせ可能な複数の化合物が必要である。
【０００９】
現在特に非重合化合物の範疇では、６５０〜１４００ｎｍの領域において、ほんの少数のＩＲ吸収体が有機オプトエレクトロニクス用に知られているのみである。ＩＲ吸収体は、非常に注目されているが、これはこのＩＲ吸収体が、非可視領域の光を吸収し、かつこのため観察者には透明に見えるからであり、あるいは有色吸収体と組み合わせて太陽光スペクトルの広い領域を利用することができるからである。
【００１０】
特許文献３は、ヘキサアリーレンテトラカルボン酸ジイミドおよびペンタアリーレンテトラカルボン酸ジイミドを太陽光発電における活性成分として記載している。特許文献４は、リレンテトラカルボン酸誘導体および、これを有機電界効果トランジスタおよび太陽電池の製造用のｎ型の有機半導体として使用することに関するものである。特許文献５は、置換されたカルボキシフタロシアニンおよび、これを太陽電池における活性成分として使用することに関するものである。 
【００１１】
特許文献６は、ＢＯＤＩＰＹを基本構造としたものをベースにした蛍光化合物を記載しており、またこれらの記載された化合物を蛍光色素として使用することを記載している。これに記載されたＢＯＤＩＰＹ（複数）を半導体デバイスまたはオプトエレクトロニクスデバイスにおける吸収体または輸送層の成分として使用することは記載されていない。
【００１２】
従来技術で知られているＩＲ色素は、部分的には満足できるものではない。これはたとえばその加工性が十分ではないことであり、真空蒸着のための熱安定性が無いことであり、薄層における全く充分でない吸収強度（たとえば層成長での不適合な主配向または小さすぎるモル吸光係数による）であること、光安定性が小さすぎること、吸収された照射光の利用のための十分な輸送特性を提供しないことであり、あるいはエネルギー的にデバイスに適さないことである。
【先行技術文献】
【特許文献】
【００１３】
【特許文献１】米国特許第７８２５３２６Ｂ２号明細書
【特許文献２】欧州特許出願公開第２３８５５５６Ａ１号明細書
【特許文献３】国際公開第２００６／１１１５１１号
【特許文献４】国際公開第２００７／１１６００１号
【特許文献５】国際公開第２００８／１４５１７２号
【特許文献６】国際公開第２００７／１２６０５２号
【発明の概要】
【発明が解決しようとする課題】
【００１４】
本発明の課題は、ここで、有機エレクトロニクスでの使用に適用することができ、かつ上述の欠点を克服するＩＲ吸収体を提供することである。
【課題を解決するための手段】
【００１５】
上記の課題は、請求項１に記載の半導体デバイスによって解決され、また請求項１２に記載の化合物の使用によって解決される。本発明の特別な実施形態が従属請求項に記載されている。
【００１６】
本発明によれば、半導体デバイスは、１つの層系における少なくとも１つの層は以下の一般式ＩまたはＩＩの化合物を含む。
【化１】
2019054256.tif 000003
Ｉ                            ＩＩ
ここで、
Ｒ１およびＲ２，および／またはＲ６およびＲ７は、それぞれ一緒に、Ｓ，Ｏ，ＮまたはＰから選択された少なくとも１つのヘテロ原子を有する複素環の５員環または６員環、または単素環の、さらなる融合の無い６員環を形成し、またもしＲ１とＲ２またはＲ６とＲ７が複素環基または単素環基を全く形成しない場合は、これらは互いに独立した１つのＨまたは他の基の１つであり、
Ｒ３，Ｒ４，およびＲ５は、互いに独立したＨ、またはアリール，アルキル，フッ化アルキルまたは部分フッ化アルキル，不飽和アルキルから選択された１つの基であり、
Ｒ８とＲ９は互いに独立して、ハロゲン，アルキル，フッ化あるいは部分フッ化アルキル，アルケニル，アルキニル，アルコキシ，アリール，またはヘテロアリールから選択したものである。
【００１７】
本発明の１つの実施形態においては、半導体のデバイスは、１つの層系における少なくとも１つの層は以下の一般式ＩＩの化合物を含む。
【化２】
2019054256.tif 000004
ここでＲ１およびＲ２，および／またはＲ６およびとＲ７は、それぞれ一緒に、Ｓ，Ｏ，ＮまたはＰから選択された少なくとも１つのヘテロ原子を有する複素環の５員環または６員環、または単素環の、さらなる融合の無い６員環を形成し、またもしＲ１とＲ２またはＲ６とＲ７が複素環基または単素環基を全く形成しない場合は、これらは互いに独立した１つの酸素または他の基の１つであり、
Ｒ３，Ｒ４，およびＲ５は、互いに独立して、水素または、アリール，アルキル，フッ化アルキル，不飽和アルキルから選択した１つの基であり、
Ｒ８とＲ９は互いに独立した、ハロゲン，アルキル，アルケニル，アルキニル，アルコキシ，アリール，またはヘテロアリールから選択したものである。
【００１８】
本発明の１つの実施形態においては、上記の一般式IまたはIIの化合物において、Ｒ１とＲ２および／またはＲ６とＲ７はそれぞれ一緒に、Ｓ，Ｏ，Ｎ，またはＰから選択された少なくとも１つのヘテロ原子を有する複素環の５員環または６員環を形成する。
【００１９】
本発明の１つの実施形態においては、Ｒ１およびＲ２も、またＲ６およびＲ７もそれぞれ一緒に、Ｓ，Ｏ，Ｎ，またはＰから選択された少なくとも１つのヘテロ原子を有する複素環の５員環または６員環を形成する。
【００２０】
本発明の１つの実施形態においては、Ｒ１とＲ２も、またＲ６とＲ７もそれぞれ一緒に、単素環の、さらなる融合の無い６員環を形成する。ここでは「さらなる融合の無い」ということは、Ｒ１とＲ２および／またはＲ６とＲ７への結合部位（複数）を除き、全ての基のペアがさらなる単素環または複素環を形成しないことを意味する。好ましくは、この単素環の残っている４個の結合部位では、少なくとも３個が無置換となっている。
【００２１】
本発明の１つの実施形態においては、Ｒ４はアリール，アルキル，フッ化アルキルまたは部分フッ化アルキル，または不飽和アルキルであり、好ましくはしかしながらＲ４は、フッ化アルキルまたは部分フッ化アルキルである。
【００２２】
本発明の１つの実施形態においては、上記の一般式Ｉの化合物は、３００〜１５００ｇ／ｍｏｌの大きさである。
【００２３】
本発明の１つの実施形態においては、Ｒ１とＲ２および／またはＲ６とＲ７によって形成された複素環の５員環または６員環は、以下の式の１つから選択される。Ｒ１とＲ２も、またＲ６とＲ７も１つの環を形成する場合、これら２つの環は同じであってよく、また異なっていてよい。
【化３】
2019054256.tif 000005
上記の式の＊で示された部分は、一般式ＩまたはＩＩのＲ１，Ｒ２，Ｒ６，またはＲ７への結合部位を表す。Ｘ，Ｙ，およびＺは、互いに独立して、Ｏ，Ｓ，Ｓｅ，または水素またはアルキルから選択されたＲ１８を有するＮ−Ｒ１８から選択され、Ｒ１０〜Ｒ１７は、互いに独立して、水素、アルキル，アルキニル，アルケニル，Ｏ−アルキル，Ｓ−アルキル，アリール，ヘテロアリール，ハロゲン化アルキル，シアン化アルキルから選択されている。
【００２４】
本発明の１つの実施形態においては、Ｒ１とＲ２および／またはＲ６とＲ７から形成された単素環の、さらなる融合の無い６員環は、以下の式の化合物の１つから選択される。Ｒ１とＲ２も、またＲ６とＲ７も１つの環を形成する場合、これら２つの環は同じであってよく、また異なっていてよい。
【化４】
2019054256.tif 000006
上記の式の＊で示された部分は、一般式ＩまたはＩＩのＲ１，Ｒ２，Ｒ６，またはＲ７への結合部位を表す。Ｒ１９〜Ｒ２２は、互いに独立して、水素、アルキル，アルキニル，アルケニル，Ｏ−アルキル，アリール，ヘテロアリール，ハロゲン化アルキル，シアン化アルキルから選択されている。
【００２５】
本発明の１つの実施形態においては、Ｒ１０〜Ｒ１７にアリールまたはアリール基を有し、またはＲ１９〜Ｒ２２に、アリールまたはヘテロアリールのドナー特性を高めるさらなる基を有し、好ましくはアルキル，Ｏ−アルキル，Ｎ−（アルキル）２またはＮ−シクロアルキルを有する。
【００２６】
上記の一般式（Ｉ）の本発明での好ましい化合物を以下に示す。
【化５】
2019054256.tif 000007
【化６】
2019054256.tif 000008
【化７】
2019054256.tif 000009
【化８】
2019054256.tif 000010
【化９】
2019054256.tif 000011
【化１０】
2019054256.tif 000012
【化１１】
2019054256.tif 000013
【化１２】
2019054256.tif 000014
【化１３】
2019054256.tif 000015
【化１４】
2019054256.tif 000016
【化１５】
2019054256.tif 000017
【化１６】
2019054256.tif 000018
【化１７】
2019054256.tif 000019
【００２７】
上記の一般式ＩまたはＩＩの本発明での化合物は、６００〜９００ｎｍの波長領域における赤色光または近赤外光を吸収する。驚くべきことに、これらはさらに加えて、半導体デバイスに使用できるための充分な輸送特性を有していることが見出された。こうして僅かな変化により、このデバイスの層系にエネルギー的に適合させることができる。これにより人間の目にはほぼ透明に見える半導体デバイスとなり、他の吸収材料と組み合わせて効率が改善されたタンデム型太陽電池を製造することができる。
【００２８】
通常上記の一般式ＩまたはＩＩの化合物は、熱的には３００℃を越えるまで安定であり、真空中で熱的に蒸発させることにより分解すること無しに層に加工することができる。加えて本発明による化合物を用いて、ヘテロジャンクションで吸収されたエネルギーを、アクセプター特性を有する分子（たとえばフラーレンＣ６０）を用いて自由電荷担体対に、かつ最終的に電気的エネルギーに転換し、利用することができる。
【００２９】
本発明の１つの実施形態においては、本発明による半導体デバイスは、オプトエレクトロニクスデバイスであり、たとえば太陽電池，（場合により光感受性の）ＯＦＥＴ，または光検出器である。オプトエレクトロニクスとは、広い意味で、入射する光を電気エネルギーあるいは電流信号あるいは電圧信号に変換し、または電気エネルギーを発光に転換することができる。
【００３０】
本発明の１つの実施形態においては、本発明による半導体デバイスは、光活性デバイスであり、好ましくは太陽電池である。
【００３１】
本発明の１つの実施形態においては、本発明による半導体デバイスは、太陽電池または光検出器であり、かつ上記の一般式ＩまたはＩＩの本発明による化合物が吸収材料として光吸収層系に使用されている。
【００３２】
本発明の１つの実施形態においては、上記の一般式ＩまたはＩＩによる化合物は、ドナー−アクセプター−ヘテロジャンクションにおけるドナーとして使用されている。
【００３３】
光活性な領域は、少なくとも１つのアクセプター材料と接合する少なくとも１つの有機ドナー材料を含み、ここでこのドナー材料およびアクセプター材料は、１つのドナー−アクセプター−ヘテロジャンクションを形成し、またここでこの光活性領域は、上記の一般式ＩまたはＩＩの少なくとも１つの化合物を含む。
【００３４】
適合するアクセプター材料は、好ましくは、フラーレンおよびフラーレン誘導体，ポリサイクリック芳香族炭化水素およびその誘導体，特にナフタリンおよびその誘導体，リレン，特にペリレン，テリレン，およびクアテリレン，およびこれらの誘導体，アセン，特にアントラセン，テトラセン，とりわけルブレン，ペンタセン，およびこれらの誘導体，ピレン，およびその誘導体，キノン，キノンジメタン，およびこれらの誘導体，フタロシアニン，およびサブフタロシアニン，およびこれらの誘導体，ポルフィリン，テトラアゾポルフィリン，テトラベンゾポルフィリン，およびこれらの誘導体，チオフェン，オリゴ-チオフェン，チエノチオフェンおよびビチエノチオフェンのような濃縮／融合されたチオフェン，およびこれらの誘導体，チアジアゾール，およびその誘導体，カルバゾールおよびトリアリールアミンおよびこれらの誘導体，インダンスロン，ビオランスロン，フラバンスロン，およびこれらの誘導体のグループから選択される。
【００３５】
本発明の１つの実施形態においては、本発明による半導体デバイスは、１つ以上の輸送層を備え、この輸送層はドーピングされていてよく、部分的にドーピングされていてよく、またはドーピングされていなくてよい。輸送層系とは、１つ以上の層のことであり、これらの層は一種の電荷担体を輸送し、かつ好ましくはそれ自体が４５０ｎｍ未満の領域の照射電磁波を吸収する。
【００３６】
ドーピングとは、ドーパントの添加のことであり、ｎ−ドーピングでは電子、ｐ−ドーピングではホールである自由電荷担体の濃度を高めることをもたらす。ここで際ドーパントは、基材の電気的特性を変化させる化合物であり、それ自身は半導体である必要はない。通常ドーパント濃度は１％〜３０％である。
【００３７】
文献に既に提案されている有機太陽電池の１つの実現可能性は、以下の層構造を有するｐｉｎ−ダイオードから成っている。
０．  担体，基板
１．基板側接続部（Grundkontakt）、通常透明 
２．  ｐ層（複数でもよい）
３．  ｉ層（複数でもよい）
４．  ｎ層（複数でもよい）
５．上側接続部（Deckkontakt）
【００３８】
ここでｎあるいはｐは、ｎドーピングあるいはｐドーピングを表し、これらは熱的平衡状態にある自由電子あるいはホールの密度の増大をもたらす。この観点からこのような層は、第１に輸送層であると理解される。ｉ層なる名称は、これに対し、ドーピングされていない層（真性層）を表す。ここで１つ以上のｉ層は、１つの材料から成っていてもよく、２つ以上の材料の混合物（いわゆる相互貫入ネットワーク）から成っていてもよい。
【００３９】
本発明の１つの実施形態においては、上記のｎ層および／またはｐ層は、ドーピングされた層またはドーピングされていない層の層配列から成っている。
【００４０】
本発明の１つの実施形態においては、本発明による半導体デバイスのｉ層は混合層として形成されている。これはたとえば２つ以上の材料の共蒸着によって達成することができる。１つのヘテロジャンクションにおいては、この層系の一方の材料はドナーとして、かつ他方の材料は電子のアクセプターとして機能する。境界層では、生成されたエキシトンが分離される。ドナーおよびアクセプターが２つの互いに接する層として存在する平坦なヘテロジャンクションに対する混合層の利点は、これらのエキシトンが隣の境界層までの僅かな距離だけ移動すればよいということである。
【００４１】
本発明の１つの実施形態においては、本発明による半導体デバイスの吸収層系は、隣接する単層を有する混合層として形成されている。
【００４２】
本発明の１つの実施形態においては、上記の基板側接続部とｐ層との間、および／または上記のｐ層とｉ層との間に１つのｎ層が配設されている。
【００４３】
本発明の１つの実施形態においては、上記の上側接続部とこのｎ層との間、および／またはこのｎ層とｉ層との間に１つのｐ層が配設されている。
【００４４】
本発明の１つの実施形態においては、上記の層配列は、逆転されており、ｎｉｐとなっている。
【００４５】
本発明の１つの実施形態においては、１つ以上の輸送層は、いわゆるバッファ層となっており、その厚さは、照射される電磁波の光学的な最大値の部位に、吸収層であるｉ層が位置するようになっていてよい。こうしてこのデバイスの効率を高めることができる。
【００４６】
本発明の１つの実施形態においては、タンデム型デバイスまたはマルチセル型デバイスの個々のセルの間は、１つ以上の変換コンタクト部となっている。
【００４７】
本発明の１つの実施形態においては、本発明によるデバイスは、タンデムセルまたはマルチセルとなっており、ここで２つ以上のセルが積層されて直列に回路接続されている。この際個々のセルのｉ層は、同じ材料または異なる材料または材料混合物から形成されている。 
【００４８】
本発明の１つの実施形態においては、本発明による半導体デバイスは、可撓な基板上に取り付けられている。
【００４９】
可撓性の基板とは、本発明では、外部の力の作用によって変形可能であることが保証された基板である。こうしてこのような可撓性基板は、曲がった表面上に配設することに適している。可撓性基板は、たとえば薄膜（Folien）または金属片（Metallbaender）である。
【００５０】
本発明のもう１つの実施形態においては、基板に配設されている電極は、不透明または透明に実装されている。
【００５１】
本発明のもう１つの実施形態においては、上記の２つの電極は透明である。
【００５２】
上記の一般式ＩまたはＩＩの化合物は、国際公開第２００７／１２６０５２号（WO2007/126052）に記載されているように製造することができる。
【００５３】
本発明によるデバイスの個々の層の製造は、担体ガス有りまたは無しで真空蒸着によって行われてよく、または溶液または懸濁液での処理によって、たとえばコーティングまたは印刷のように行われてよい。同様に個々の層はスパッタリングによって取り付けられてよい。以上は特に基板側接続部に対して可能である。真空蒸着による層の製造は有利であり、この際担体基板が加熱され得る。驚くべきことに、本発明による、一般式ＩまたはＩＩの化合物は、層成長の際に１００℃を越えるまで基板温度を高くしても、良好に機能する、非常に吸収性の高い吸収層を有する半導体デバイスにすることができる。すなわちこれらの化合物は過度に結晶化しにくく、このため凹凸のある層が形成されにくい。加熱された基板上での成長の際には、不適合の主配向（その遷移双極子モーメントによってこの基板上にほぼ垂直に立っている分子）による吸収の大幅な減少がほんの僅かであることが認められる。それにもかかわらず、この層成長の際に基板温度を高くすることで、特にフラーレンＣ６０を有する光活性混合層に対し、配向の改善による輸送特性の改善およびこれによる太陽電池の充填因子の増大が認められる。
【００５４】
ほぼ「立っている」分子の遷移双極子を有する望ましくない主配向は、オリゴチオフェン，末端がアルキル化されたオリゴチオフェンまたはオリゴアリール等のオリゴマーではしばしば観察され、このような化合物は照射される光との相互作用が極めて弱いので、このため太陽電池での使用には適していない。
【００５５】
上記の実施形態は互いに組み合わされてよい。
【００５６】
以下にいくつかの実施形態例および図を参照して、本発明を詳細に説明する。ここでこれらの実施形態例は、本発明を説明するものであるが、本発明を限定するものではない。
【図面の簡単な説明】
【００５７】
【図１】１つの半導体デバイスの概略図を示す。
【図２】本発明による一般式ＩＩの化合物の吸収スペクトルのグラフ表示を示す。
【図３】１つの半導体デバイスにおける、本発明による一般式ＩＩの化合物のスペクトルの外部量子効率のグラフ表示を示す。
【図４】ＭＩＰデバイスの様々な基板温度での充填因子および効率のグラフ表示を示す。
【００５８】
実施例  化合物（１）
１つの実施例においては、透明な基板側接続部ＩＴＯ（Ｍ），フラーレンＣ６０（Ｉ）の層，化合物１のフラーレンＣ６０（Ｉ）との１：１混合層，ｐ−ドーピングされたＤｉ−ＮＰＢおよびＮＤＰ９のホール輸送層，および金の上側コンタクト部を有するガラス基板上の試料からなるＭＩＰデバイスが生成され、ここでこの化合物１とＣ６０との混合物は、１１０℃の基板温度で堆積されている。
【化１８】
2019054256.tif 000020
１
【００５９】
図２には、このデバイスの電流−電圧曲線が示されている。最も重要な指標は６６％の充填因子ＦＦ，０．６９Ｖの開放電圧（Leerlaufspannung）ＵＯＣ，９．２ｍＡの短絡電流ｊＳＣであり、これらは良好に機能する太陽電池となる。
【００６０】
図３には、照射される光子当たりに取り出される電子の数で定義される、スペクトルの外部量子効率が図示されている。この図は、Ｃ６０も、また化合物１も光活性であることを明瞭に示している。
【００６１】
実施例２
実施例１で説明したようなＭＩＰが、異なる基板温度５０℃，７０℃，９０℃，および１１０℃毎に製造されている。図４のグラフ表示から、上記の充填因子および効率が基板温度の上昇と共に同様に上昇することが分る。
【図１】
2019054256.tif 000023
【図２】
2019054256.tif 000024
【図３】
2019054256.tif 000025
【図４】
2019054256.tif 000026
【手続補正書】
【提出日】平成30年12月4日(2018.12.4)
【手続補正１】
【補正対象書類名】特許請求の範囲
【補正対象項目名】全文
【補正方法】変更
【補正の内容】
【特許請求の範囲】
【請求項１】
少なくとも１つの光吸収層が以下の一般式の化合物を含む、１つの光吸収層系を有する有機太陽電池または有機光検出器であって、
【化５】
2019054256.tif 000027
【化６】
2019054256.tif 000028
【化７】
2019054256.tif 000029
【化８】
2019054256.tif 000030
【化９】
2019054256.tif 000031
【化１０】
2019054256.tif 000032
【化１１】
2019054256.tif 000033
【化１２】
2019054256.tif 000034
【化１３】
2019054256.tif 000035
【化１４】
2019054256.tif 000036
【化１５】
2019054256.tif 000037
【化１６】
2019054256.tif 000038
【化１７】
2019054256.tif 000039
Ｒ４は、Ｈ、またはアリール，アルキル，フッ化アルキルまたは部分フッ化アルキル，不飽和アルキルから選択された１つの基であり、
Ｒ８とＲ９は互いに独立した、ハロゲン，アルキル，フッ化あるいは部分フッ化アルキル，アルケニル，アルキニル，アルコキシ，アリール，またはヘテロアリールから選択したものであり、
Ｒは、アルキル，Ｏ−アルキル，Ｎ−（アルキル）２またはＮ−シクロアルキルから選択したものである、
ことを特徴とする有機太陽電池または有機光検出器。
【請求項２】
Ｒ４はフッ化アルキルまたは部分フッ化アルキルであることを特徴とする、請求項１に記載の有機太陽電池または有機光検出器。
【請求項３】
前記化合物は、３００〜１５００ｇ／ｍｏｌのモル質量を有することを特徴とする、請求項１又は請求項２に記載の有機太陽電池または有機光検出器。
【請求項４】
請求項１に記載の一般式の化合物の少なくとも１つの化合物を含む層の他に、積層体には電荷担体輸送層が存在しており、当該電荷担体輸送層は、ドーピングされているか，部分的にドーピングされているか，またはドーピングされていない、ことを特徴とする、請求項１乃至３のいずれか１項に記載の有機太陽電池または有機光検出器。
【請求項５】
前記光吸収層は、追加の隣接する単層を有するかまたは有しない、少なくとも２つの異なる化合物からなる混合層として、または二重混合層として，または三重混合層として構成されていることを特徴とする、請求項１乃至４のいずれか１項に記載の有機太陽電池または有機光検出器。
【請求項６】
前記有機太陽電池または有機光検出器は、タンデムセル，またはマルチセルとして構成されていることを特徴とする、請求項１乃至５のいずれか１項に記載の有機太陽電池または有機光検出器。
【請求項７】
前記有機太陽電池または有機光検出器は透明であるか、または部分的に透明であり、当該有機太陽電池または有機光検出器は、可視スペクトル領域に対して透明であるか、または部分的に透明であることを特徴とする、請求項１乃至６のいずれか１項に記載の有機太陽電池または有機光検出器。
【請求項８】
少なくとも１つのドナー材料および少なくとも１つのアクセプター材料を含む前記光吸収層は、１つのドナー−アクセプター−ヘテロジャンクションを形成していることを特徴とする、請求項１に記載の有機太陽電池または有機光検出器。
【請求項９】
有機太陽電池または有機光検出器の光吸収層における、請求項１に記載の一般式の化合物の使用。
【外国語明細書】
2019054256000001.pdf